(57)【要約】【課題】  低温定着性、高温高湿下での耐ブロッキング性に優れた電子写真用トナーバインダーを提供する。【解決手段】  線形ポリエステル樹脂（Ａ１）と非線形ポリエステル樹脂（Ａ２）からなる電子写真用トナーバインダー（Ｂ）において、線形ポリエステル樹脂ジオール成分と２塩基酸成分が重縮合されてなるポリエステル樹脂からなる電子写真用トナーバインダーにおいて、該ポリエステル樹脂が、(i)アイソタクティシティが５０％以上であるポリオキシプロピレングリコール（ａ１）が、該ジオール成分（ａ）中の８０〜１００重量％を構成し、(ii)該ポリエステル樹脂の数平均分子量が１，０００〜３０，０００(iii)該ポリエステル樹脂のガラス転移点が５３℃〜６５℃であることを特徴とする電子写真用トナーバインダーを使用する。【選択図】なし【特許請求の範囲】
【請求項１】
線形ポリエステル樹脂（Ａ１）と非線形ポリエステル樹脂（Ａ２）からなる電子写真用トナーバインダー（Ｂ）において、該線形ポリエステル樹脂（Ａ１）が、ジオール成分（ａ）と２塩基酸成分（ｂ）が重縮合されてなるポリエステル樹脂であって、
（i）アイソタクティシティが５０％以上であるポリオキシプロピレングリコール（ａ１）が、該ジオール成分（ａ）中の８０〜１００重量％を構成し、
（ii）該線形ポリエステル樹脂（Ａ１）の数平均分子量が１，０００〜３０，０００
（iii）該線形ポリエステル樹脂（Ａ１）のガラス転移点が５３℃〜６５℃であることを特徴とする電子写真用トナーバインダー（Ｂ）。
【請求項２】
該ジオール成分（ａ１）の数平均分子量が、３００〜５，０００である請求項１記載の電子写真用トナーバインダー。
【請求項３】
該ジオール成分（ａ）中の該ポリオキシプロピレングリコール（ａ１）が、８０〜１００重量％である請求項１または２記載の電子写真用トナーバインダー。
【請求項４】
さらに該ポリオキシプロピレングリコール（ａ１）のアイソタクティシティが８０％以上である請求項１〜３いずれか記載の電子写真用トナーバインダー。
【請求項５】
該ポリエステル樹脂（Ａ）を構成する線形ポリエステル樹脂（Ａ１）と、非線形ポリエステル樹脂（Ａ２）の割合が重量比で２０／８０〜６０／４０である請求項１〜４いずれか記載の電子写真用トナーバインダー。
【請求項６】
該ポリエステル樹脂（Ａ）のＤＳＣ測定における融解熱量ピーク温度をα（℃）、フローテスター測定における軟化点をβ（℃）とした場合の、 α／βの値が０．６〜１．４である請求項１〜５のいずれか記載の電子写真用トナーバインダー
【請求項７】
請求項１〜６いずれか記載の電子写真用トナーバインダーを含有することを特徴とする電子写真用トナー。
【発明の詳細な説明】
【技術分野】
【０００１】
本発明は電子写真法、静電記録法や静電印刷法等において、静電荷像または磁気潜像の現像に用いられる乾式トナー用として有用なポリエステル樹脂、およびこれをバインダーとして用いたトナーに関する。
【背景技術】
【０００２】
トナーの低温定着性能を向上させる目的で、バインダーとしてポリエステル樹脂を用いることが従来より知られている（特許文献１、２）。
しかし、トナーの低温定着性をさらに向上させるためには、分子量やガラス転移温度（以下Ｔｇと略す）を下げる必要があるが、そうした場合、高温高湿度下でのトナーの耐ブロッキング性が劣るという問題点を有していた。
【特許文献１】特開昭６２−１７８２７８号公報
【特許文献２】特開平４−３１３７６０号公報
【発明の開示】
【発明が解決しようとする課題】
【０００３】
本発明は、高温高湿度下でのトナーの耐ブロッキング性と低温定着性とが共に優れるポリエステル樹脂からなるトナーバインダー、およびこのトナーバインダーを含有したトナーを提供することを目的とする。
【課題を解決するための手段】
【０００４】
本発明者らは、これらの課題を鋭意検討した結果、本発明に到達した。
すなわち、本発明は、線形ポリエステル樹脂（Ａ１）と非線形ポリエステル樹脂（Ａ２）からなる電子写真用トナーバインダー（Ｂ）において、該線形ポリエステル樹脂（Ａ１）が、ジオール成分（ａ）と２塩基酸成分（ｂ）が重縮合されてなるポリエステル樹脂であって、（ｉ）アイソタクティシティが５０％以上であるポリオキシプロピレングリコール（ａ１）が、該ジオール成分（ａ）中の８０〜１００重量％を構成し、（ii）該線形ポリエステル樹脂（Ａ１）の数平均分子量が１，０００〜３０，０００、（iii）該線形ポリエステル樹脂（Ａ１）のガラス転移点が５３℃〜６５℃であることを特徴とする電子写真用トナーバインダー（Ｂ）；およびこのトナーバインダーを含有したトナーである。
【発明の効果】
【０００５】
本発明のポリエステル樹脂からなるトナーバインダー、およびこのトナーバインダーを含有したトナーは高温高湿度下での耐ブロッキング性と低温定着性とが共に優れる。
また高シャープメルト性を有し、その結果、時間あたりの出力枚数も従来より増大できる。
【発明を実施するための最良の形態】
【０００６】
線形ポリエステル樹脂（Ａ１）と非線形ポリエステル樹脂（Ａ２）からなる本発明の電子写真用トナーバインダー（Ｂ）において、  線形ポリエステル樹脂（Ａ１）としては、ジオール成分（ａ）と２塩基酸成分（ｂ）との重縮合物が挙げられる。
ジオール成分（ａ）としては、アイソタクティシティが５０％以上である必須成分のポリオキシプロピレングリコール（ａ１）と、その他の通常のジオール（ａ２）から構成され、耐ブロッキング性と高シャープメルト性の観点から、全ジオール成分（ａ）に占める高アイソタクティクなポリオキシプロピレングリコール（ａ１）の割合が８０〜１００重量％であり、好ましくは９０〜１００重量％、さらに好ましくは９５〜１００重量％である。
【０００７】
本発明におけるポリエステル樹脂のジオール成分（ａ）中の必須成分として使用されるアイソタクティシティが５０％以上であるポリオキシプロピレングリコール（ａ１）は、（１）キラル体の（Ｒ）−プロピレンオキサイドまたは（Ｓ）−プロピレンオキサイドをそれぞれ単独で開環重合させる方法や、（２）特殊なキラルの触媒の存在下でラセミ体のアルキレンオキサイドを開環重合させる方法で得られ、特に限定されない。
【０００８】
このポリオキシプロピレングリコール（ａ１）のアイソタクティシティーは、得られる線形ポリエステル樹脂（Ａ１）の高シャープメルト性と耐ブロッキング性の観点から８０％以上が好ましく、さらに好ましくは８５％以上、より好ましくは９０％以上、最も好ましくは、９５％以上である。
【０００９】
本発明の高アイソタクティクなポリオキシプロピレングリコール（ａ１）のアイソタクティシティー（％）は、ＮＭＲで測定して算出することができる。具体的な算出方法は、例えば、「Ｊｏｕｒｎａｌ  ｏｆ  ｔｈｅ  Ａｍｅｒｉｃａｎ  Ｃｈｅｍｉｃａｌ  Ｓｏｃｉｅｔｙ，Ｎｏ．３３（第１２７巻），２００５年，”Ａ  Ｈｉｇｈｌｙ  Ａｃｔｉｖｅ，Ｉｓｏｐｅｃｉｆｉｃ  Ｃｏｂａｌｔ  Ｃａｔａｌｙｓｔ  ｆｏｒ  Ｐｒｏｐｙｌｅｎｅ  Ｏｘｉｄｅ”，Ｋａｔｈｒｙｎ  Ｌ．Ｈｉｒｏｈａｒｕ  Ａｊｉｒｏ、Ｃｌａｉｒｅ  Ｔ．Ｃｏｈｅｎ，Ｅｍｉｌ  Ｂ．Ｌｏｂｋｏｖｓｋｙ，ａｎｄ  Ｇｅｏｆｆｒｅｙ  Ｗ．Ｃｏａｔｅｓ著」に記載されている。
【００１０】
線形ポリエステル樹脂（Ａ１）は、ジオール成分（ａ）と２塩基酸成分（ｂ）との重縮合物であるが、このジオール成分（ａ）は、上述のアイソタクティシティが高いポリオキシプロピレングリコール（ａ１）単独でもよいが、それ以外のアイソタクティシティが特に高くない通常のジオール（ａ２）を、前述した一定の範囲内で併用してもよい。
【００１１】
このような通常のジオール（ａ２）としては、水酸基価１８０〜１９００ｍｇＫＯＨ／ｇのジオール類が好ましく、具体的には、アルキレングリコール（エチレングリコール、１，２−プロピレングリコール、１，３−プロピレングリコール、１，４−ブタンジオール及び１，６−ヘキサンジオールなど）；アルキレンエーテルグリコール（ジエチレングリコール、トリエチレングリコール、ジプロピレングリコール、ポリエチレングリコール、ポリプロピレングリコール及びポリテトラメチレンエーテルグリコールなど）；脂環式ジオール（１，４−シクロヘキサンジメタノール及び水素添加ビスフェノールＡなど）；及び上記脂環式ジオールのＡＯ付加物；ビスフェノール類［ビスフェノールＡ、ビスフェノールＦ、ビスフェノールＢ、ビスフェノールＡＤ、ビスフェノールＳ等、及びそれらの炭素数１〜３０のアルキル基、ハロゲン等が１〜８個置換したもの（トリクロロビスフェノールＡ、テトラクロロクロロビスフェノールＡ、ジブロモビスフェノールＦ等のハロゲン置換体；２−メチルビスフェノールＡ、２，６−ジメチルビスフェノールＡ、２，２’−ジエチルビスフェノールＦ等のアルキル置換体）等］のＥＯを除くアルキレンオキシド（以下ＡＯと略記する。）付加物；などが挙げられる。これらは２種以上併用して用いることもできる。
【００１２】
線形ポリエステル樹脂（Ａ１）は、ジオール成分（ａ）と２塩基酸成分（ｂ）との重縮合物であるが、ジオール成分（ａ）以外に、その一部として３価以上のポリオール（ｃ）を併用することができる。
このような３価以上のポリオール（ｃ）としては、水酸基価１５０〜１９００ｍｇＫＯＨ／ｇのポリオールが好ましく、具体的には、３〜８価又はそれ以上の脂肪族多価アルコール（グリセリン、トリメチロールエタン、トリメチロールプロパン、ペンタエリスリトール及びソルビトールなど）；上記脂肪族多価アルコールのＡＯ付加物；トリスフェノール類（トリスフェノールＰＡなど）のＡＯ付加物；及びノボラック樹脂（フェノールノボラック及びクレゾールノボラックなど）のＡＯ付加物などが挙げられる。これらは２種以上併用して用いることもできる。
【００１３】
一方、線形ポリエステル樹脂（Ａ１）を構成する２塩基酸（ｂ）としては、酸価１８０〜１２５０ｍｇＫＯＨ／ｇの２塩基酸が好ましく、具体的には、アルキレンジカルボン酸（コハク酸、アジピン酸、セバシン酸及びドデセニルコハク酸など）；アルケニレンジカルボン酸（マレイン酸及びフマル酸など）；芳香族ジカルボン酸（フタル酸、イソフタル酸、テレフタル酸及びナフタレンジカルボン酸など）などが挙げられる。
これらのうち好ましいものは、炭素数４〜２０のアルケニレンジカルボン酸、炭素数８〜２０の芳香族ジカルボン酸及び炭素数６〜２１のアルキレンジカルボン酸である。これらは２種以上を併用して用いることもできる。
また、これらの２塩基酸（ｂ）の酸無水物や、低級（炭素数１〜４）アルキルエステル（メチルエステル、エチルエステル、イソプロピルエステルなど）も使用できる。
【００１４】
線形ポリエステル樹脂（Ａ１）は、ジオール成分（ａ）と２塩基酸成分（ｂ）との重縮合物であるが、２塩基酸成分（ｂ）以外に、その一部として３価以上のポリカルボン酸（ｄ）を併用することができる。
このような３価以上のポリカルボン酸（ｄ）としては、酸価１５０〜１２５０ｍｇＫＯＨ／ｇのポリカルボン酸が好ましく、具体的には、炭素数９〜２０の芳香族ポリカルボン酸（トリメリット酸、ピロメリット酸など）、不飽和カルボン酸のビニル重合体（スチレン／マレイン酸共重合体、スチレン／アクリル酸共重合体、α−オレフィン／マレイン酸共重合体、スチレン／フマル酸共重合体など）などが挙げられる。これらは２種以上を併用して用いることもできる。
これらのうち好ましいものは、炭素数９〜２０の芳香族ポリカルボン酸であり、特に好ましいものはトリメリット酸、ピロメリット酸である。
また、これらの３価以上のポリカルボン酸（ｄ）としては、上述の２塩基酸（ｂ）の酸無水物又は低級（炭素数１〜４）アルキルエステル（メチルエステル、エチルエステル、イソプロピルエステルなど）を用いてもよい。
また、（ａ）〜（ｄ）の他にも、ヒドロキシカルボン酸（ヒドロキシステアリン酸及び硬化ヒマシ油脂肪酸など）を用いることができる。
【００１５】
本発明に用いる線形ポリエステル樹脂（Ａ１）のガラス転移点（Ｔｇ）は通常５３〜６５℃、好ましくは５４〜６２℃、さらに好ましくは５５〜５８℃である。５３℃未満ではトナー流動性が十分でない場合があり、６５℃を超えると定着性が十分でない場合がある。
尚、上記及び以下において、Ｔｇはセイコー電子工業（株）製  ＤＳＣ２０，ＳＳＣ／５８０を用いて、ＡＳＴＭ  Ｄ３４１８−８２に規定の方法（ＤＳＣ法）で測定される。
【００１６】
本発明に用いる線形ポリエステル樹脂（Ａ１）のゲルパーミエーションクロマトグラフィ（ＧＰＣ）により得られる数平均分子量（以下Ｍｎと略称する）は、通常１，０００〜３０，０００、好ましくは１，５００〜２０，０００、更に好ましくは１，８００〜１０，０００である。３０，０００を超えると本発明の目的とする定着性と耐久性のバランスが従来のものと同等になる場合がある。また１，０００未満ではトナーの流動性が悪くなり好ましくない。
【００１７】
上記及び下記において線形ポリエステル樹脂（Ａ１）の分子量は、テトラヒドロフラン（ＴＨＦ）可溶分についてＧＰＣを用いて以下の条件で測定される。
装置      ：  東ソー製  ＨＬＣ−８１２０
カラム    ：  ＴＳＫｇｅｌＧＭＨＸＬ（２本）
ＴＳＫｇｅｌＭｕｌｔｉｐｏｒｅＨＸＬ−Ｍ（１本）
測定温度  ：  ４０℃
試料溶液  ：  ０．２５重量％のＴＨＦ溶液
溶液注入量：  １００μｌ
検出装置  ：  屈折率検出器
基準物質  ：  ポリスチレン
なお、ＴＨＦ可溶分は以下の方法で得られる。
２００ｍｌの共栓付きマイヤーフラスコに、試料約０．５ｇを精秤し、ＴＨＦ５０ｍｌを加え、３時間撹拌還流させて冷却後、グラスフィルターにて不溶分をろ別する。このろ液をＴＨＦ可溶分として使用する。
【００１８】
本発明に用いる線形ポリエステル樹脂（Ａ１）は、ジオール成分（ａ）と２塩基酸成分（ｂ）とを通常公知のエステル化触媒［例えはスズ系化合物（ジブチルチンオキシド、ジオクチルスズジラウレートなど）、チタン系化合物（チタンテトライソプロポキシド、チタンテトラブトキシド、チタントリエタノールアミネート、チタンジイソプロポキシビストリエタノールアミネートなど）、アンチモン系化合物（３酸化アンチモンなど）］などの存在下で重縮合させることにより得られる。これらのうち環境負荷の観点から好ましくはチタン系化合物である。反応温度としては、特に制限はないが、好ましくは１６０℃〜２８０℃、更に好ましくは１７５〜２７０℃、特に好ましくは１８５〜２６０℃である。１６０〜２８０℃にすることで、適度な反応速度が得られ工業的生産が可能となる。
【００１９】
本発明の電子写真用トナーバインダーのポリエステル樹脂（Ａ）は、線形ポリエステル樹脂（Ａ１）と非線形ポリエステル樹脂（Ａ２）から構成されるが、この非線形ポリエステル樹脂（Ａ２）は、まず、線形ポリエステル樹脂（Ａ１）と同様にして、ジオール成分（ａ）と２塩基酸成分（ｂ）とを、通常公知のエステル化触媒の存在下で重縮合させる。その後、この重縮合物に３価以上のポリカルボン酸（ｄ）を追加し、残りの水酸基と重縮合させ、三次元的な架橋を形成させることにより得られる。
なお、この３価以上のポリカルボン酸（ｄ）としては、線形ポリエステル樹脂（Ａ１）で前述したものと同様のものが使用できる。
【００２０】
本発明における線形ポリエステル樹脂（Ａ１）と非線形ポリエステル樹脂（Ａ２）との混合比は高温でのホットオフセット性、及び低温定着性の観点から、２０／８０〜６０／４０が好ましく、３０／７０〜５０／５０がより好ましい。
【００２１】
本発明におけるポリエステル樹脂（Ａ）の測定した融解熱量ピーク温度をα（℃）、フローテスター測定における軟化点をβ（℃）した場合、 高シャープメルト性の観点から、α／βの値が０．６〜１．４が好ましく、０．８〜１．２がより好ましい。
この融解熱量ピーク温度α（℃）は、ＡＳＴＭ Ｄ３４１８−８２に規定の方法（ＤＳＣ法）で測定した値である。示差走査熱量測定装置（例えば、セイコー電子工業（株）製；ＤＳＣ２０、ＳＳＣ／５８０）などで測定できる。
【００２２】
また、フローテスター測定における軟化点β（℃）とは、ＪＩＳＫ−７２１０「プラスチック―熱可塑性プラスチックのメルトマスフローレイト（ＭＦＲ）及びメルトボリュームフローレイトＩ（ＭＶＲ）の試験方法」に規定の方法で、フローテスターで下記条件で等速昇温し、その流出量が１／２になる温度をいう。
昇温速度 ： ６℃／分
荷重 ：２０ｋｇ
ダイ ： 直径１ｍｍ×高さ１ｍｍ
フローテスター測定装置としては、例えば、島津製作所（株）製 フローテスター ＣＦＴ−５００などで測定できる。
【００２３】
本発明のトナーバインダー（Ｂ）には、ポリエステル樹脂（Ａ）とともに、ポリエステル樹脂の特性を損なわない範囲で、他の樹脂も含有させることができる。
この他の樹脂としては、スチレン系樹脂［スチレンとアルキル（メタ）アクリレートの共重合体及びスチレンとジエン系モノマーとの共重合体等］、エポキシ樹脂（ビスフェノールＡとエピクロルヒドリンの付加縮合物の硬化物等）、ウレタン樹脂（ジオールとジイソシアネートの重付加物等）などが挙げられる。
これら他の樹脂の含有量は、トナーバインダー（Ｂ）の重量を基準として、通常０〜２０重量％、好ましくは０〜１０重量％である。
【００２４】
本発明の電子写真用トナーは、本発明のトナーバインダー（Ｂ）及び着色剤からなり、必要により離型剤、荷電制御剤、流動化剤など種々の添加剤等を含有させることができる。
【００２５】
着色剤としては公知の染料、顔料及び磁性粉を用いることができる。
具体的には、カーボンブラック、スーダンブラックＳＭ、ファーストイエロ−Ｇ、ベンジジンイエロー、ピグメントイエロー、インドファーストオレンジ、イルガシンレッド、バラニトアニリンレッド、トルイジンレッド、カーミン、ピグＦＢメントオレンジＲ、レーキレッド２Ｇ、ローダミンＦＢ、ローダミンＢレーキ、メチルバイオレットＢレーキ、フタロシアニンブルー、ピグメントブルー、プリリアントグリーン、フタロシアニングリーン、オイルイエローＧＧ、カヤセットＹＧ、オラゾールブラウンＢ、オイルピンクＯＰ、マグネタイト、鉄黒などが挙げられる。
着色剤の使用量は、染料又は顔料を使用する場合は、トナーバインダーの重量に基づいて通常０．５〜１５重量％であり、磁性粉を使用する場合は、通常２０〜１５０重量％である。
【００２６】
離型剤としては、軟化点５０〜１７０℃のワックス類が用いられる。ワックス類としては、ポリオレフィン樹脂類［ポリエチレン、ポリプロピレン、エチレン−αオレフィン（炭素数３〜８）共重合体、フィッシャートロプシュワックス、ポリメチレンなど］、パラフィン類（ｎ−パラフィン、イソパラフィンなど）、エステルワックス類（カルナウバワックス、モンタンワックス、ライスワックス等）、炭素数３０以上の脂肪族アルコール、炭素数３０以上の脂肪酸及びこれらの混合物等が挙げられる。離型剤の量は、トナーバイ
ンダーの重量に基づいて、通常０〜３０重量％、好ましくは１〜２０重量％である。
【００２７】
荷電制御剤としては、公知のものすなわち、ニグロシン染料、４級アンモニウム塩化合物、４級アンモニウム塩基含有ポリマー、含金属アゾ染料、サリチル酸金属塩、スルホン酸基含有ポリマー、含フッソ系ポリマー及びハロゲン置換芳香環含有ポリマーなどが挙げられる。
荷電制御剤の使用量はトナーバインダーの重量に基づいて、通常０〜５重量％である。
【００２８】
流動化剤としては、コロイダルシリカ、アルミナ粉末、酸化チタン粉末及び炭酸カルシウム粉末など公知のものを用いることができ、使用量はトナーバインダーの重量に基づいて、通常０〜５重量％である。
【００２９】
トナーの製造法としては、公知の混練粉砕法などが挙げられる。上記トナー構成成分を乾式ブレンドした後、溶融混練し、その後、ジェットミルなどを用いて微粉砕し、更に風力分級し、粒径Ｄ５０が通常２〜２０μｍの粒子として得られる。
【００３０】
本発明の電子写真用トナーは、必要に応じて鉄粉、ガラスビーズ、ニッケル粉、フェライト、マグネタイト、及び樹脂（アクリル樹脂、シリコーン樹脂など）により表面をコーティングしたフェライトなどのキャリアー粒子と混合されて電気的潜像の現像剤として用いられる。
また、キャリアー粒子のかわりに帯電ブレードなどの部材と摩擦し、電気的潜像を形成することもできる。
次いで、公知の熱ロール定着方法などにより支持体（紙、ポリエステルフィルムなど）に定着して記録材料とされる。
【実施例】
【００３１】
以下実施例により本発明を更に説明するが、本発明はこれに限定されるものではない。以下、部は重量部を示す。
【００３２】
実施例１
［高アイソタクティックなポリプロピレングリコールの合成］
（Ｓ）−プロピレンオキサイド１２０部とＫＯＨ３０部を１Ｌのオートクレーブに入れ、室温で４８時間攪拌して重合させた。得られた重合物を７０℃に昇温して溶融し、ＫＯＨを水洗するため、トルエンを１００部、水１００部を加えて分液を３回繰り返した。そのトルエン相を、０．１ｍｏｌ／Ｌの塩酸で中和し、水１００部を加えてさらに分液を３回行い、そのトルエン相からトルエンを留去することで白色固体のポリオキシプロピレングリコール（ａ１−１）を得た。
得られたポリプロピレングリコール（ａ１−１）は、水酸基価３７．４ｍｇＫＯＨ／ｇ、融点５７℃、アイソタクティシティ９９％、数平均分子量Ｍｎ３，０００であった。
【００３３】
［線状ポリエステル樹脂の合成］
冷却管、撹拌機及び窒素導入管の付いた反応槽中に、得られたアイソタクティックなポリプロピレングリコール（ａ１−１）９５０部、テレフタル酸４０部、イソフタル酸８部、及び縮合触媒としてジブチル錫２部を入れ、２１０℃で加熱して窒素気流下に生成する水を留去しながら６時間反応させた。
次いで５〜２０ｍｍＨｇの減圧下に反応させ、酸価が５になった時点で反応槽から取り出し、室温まで冷却後、粉砕して本発明の線状ポリエステル樹脂(Ａ−１)を得た。
（Ａ１−１）はＴＨＦ不溶分を含有しておらず、その酸価は８、水酸基価は１２、Ｔｇは５９℃、Ｍｎは６，７１０、ピークトップ分子量Ｍｐは１８，０００であった。また、数平均分子量１，５００以下の成分の比率は１．０％であった。
【００３４】
［非線状ポリエステル樹脂の合成］
冷却管、撹拌機及び窒素導入管の付いた反応槽中に、ビスフェノールＡのＥＯ２モル付加物３５０部、ビスフェノールＡのＰＯ３モル付加物３２６部、テレフタル酸２７８部、無水フタル酸４０部、及び縮合触媒としてジブチル錫２部を入れ、２３０℃で窒素気流下に生成する水を留去しながら８時間反応させた。
次いで５〜２０ｍｍＨｇの減圧下に反応させ、酸価が２以下になった時点で１８０℃に冷却し、反応槽にさらに無水トリメリット酸６２部を加え、常圧密閉下２時間反応させた後に取り出し、室温まで冷却後、粉砕して非線状ポリエステル樹脂（Ａ２−１）を得た。
（Ａ２−１）はＴＨＦ不溶分を含有しておらず、その酸価は３３、水酸基価は１６、Ｔｇは７０℃、Ｍｎは４，０１０、Ｍｐは１１，３１０であった。数平均分子量１，５００以下の成分の比率は０．９％であった。
【００３５】
［トナーバインダーの製造］
（Ａ１−１）４００部と（Ａ２−１）６００部をラボプラストミルにて、ジャケット温度１５０℃、滞留時間３分で溶融混合した。溶融樹脂をスチールベルト冷却機を使用して、４分間で３０℃まで冷却後粉砕して本発明のトナーバインダー（Ｂ−１）を得た。
【００３６】
比較例１
［線状ポリエステル樹脂の合成］
冷却管、撹拌機及び窒素導入管の付いた反応槽中に、ビスフェノールＡのＰＯ２モル付加物４３０部、ビスフェノールＡのＰＯ３モル付加物３００部、テレフタル酸２６２部、イソフタル酸７０部、及び縮合触媒としてジブチル錫２部を入れ、２２０℃で窒素気流下に生成する水を留去しながら１０時間反応させた。次いで５〜２０ｍｍＨｇの減圧下に反応させ、酸価が５になった時点で取り出し、室温まで冷却後粉砕して、比較のための線状ポリエステル樹脂(Ａ１’−１)を得た。
（Ａ１’−１）はＴＨＦ不溶分を含有しておらず、その酸価は８、水酸基価は１２、Ｔｇは５９℃、Ｍｎは６，８２０、Ｍｐは１９，０００であった。数平均分子量１，５００以下の成分の比率は１．０％であった。
【００３７】
［トナーバインダーの製造］
（Ａ１’−１）４００部と実施例１で得られた（Ａ２−１）６００部をラボプラストミルにて、ジャケット温度１５０℃、滞留時間３分で溶融混合した。溶融樹脂をスチールベルト冷却機を使用して、４分間で３０℃まで冷却後粉砕して、比較のため比較のためのトナーバインダー（Ｂ’−１）を得た。
【００３８】
比較例２
［線状ポリエステル樹脂の合成］
冷却管、撹拌機及び窒素導入管の付いた反応槽中に、１，６−ヘキサンジオール５００部、テレフタル酸４５０部、イソフタル酸１９０部、及び縮合触媒としてジブチル錫２部を入れ、２２０℃で窒素気流下に生成する水を留去しながら８時間反応させた。次いで５〜２０ｍｍＨｇの減圧下に反応させ、酸価が５になった時点で取り出し、室温まで冷却後粉砕して比較のための線状ポリエステル樹脂(Ａ１’−２)を得た。
（Ａ１’−２）はＴＨＦ不溶分を含有しておらず、その酸価は６、水酸基価は１０、Ｔｇは５７℃、Ｍｎは５，９００、Ｍｐは１７，０００であった。数平均分子量１，５００以下の成分の比率は１．０％であった。
【００３９】
［トナーバインダーの製造］
（Ａ１’−２）４００部と実施例１で得られた（Ａ２−１）６００部をラボプラストミルにて、ジャケット温度１５０℃、滞留時間３分で溶融混合した。溶融樹脂をスチールベルト冷却機を使用して、４分間で３０℃まで冷却後粉砕して、比較のためのトナーバインダー（Ｂ’−２）を得た。
【００４０】
比較例３
［線状ポリエステル樹脂の合成］
実施例１のアイソタクティックなポリプロピレングリコール（ａ１−１）の代わりに、通常の市販のアイソタクティックでないポリプロピレングリコール（ａ２−１）９５０部［三洋化成工業製、サンニックスＰＰ−３０００、数平均分子量３，０００］を使用すること以外は同様にして、窒素気流下に生成する水を留去しながら６時間反応させた。
次いで５〜２０ｍｍＨｇの減圧下に反応させ、酸価が５になった時点で反応槽から取り出し、室温まで冷却後、粉砕して、比較のための線状ポリエステル樹脂(Ａ１’−３)を得た。
(Ａ１’−３)はＴＨＦ不溶分を含有しておらず、その酸価は８、水酸基価は１２、Ｔｇは２８℃、Ｍｎは６，６６０、Ｍｐは１７，５００であった。数平均分子量１，５００以下の成分の比率は  １．０％であった。
【００４１】
［トナーバインダーの製造］
（Ａ１’−３）４００部と実施例１で得られた（Ａ２−１）６００部をラボプラストミルにて、ジャケット温度１５０℃、滞留時間３分で溶融混合した。溶融樹脂をスチールベルト冷却機を使用して、４分間で３０℃まで冷却後粉砕して、比較のためのトナーバインダー（Ｂ’−３）を得た。
【００４２】
本発明のトナーバインダー（Ｂ−１）及び比較トナーバインダー（Ｂ’−１）〜（Ｂ’−３）それぞれについて、トナーバインダー１００部、カルナバワックス５部及びイエロー顔料［クラリアント（株）製ｔｏｎｅｒ ｙｅｌｌｏｗ ＨＧ ＶＰ２１５５］４部をヘンシェルミキサ［三井三池化工機（株）製ＦＭ１０Ｂ］を用いて予備混合した後、二軸混練機［（株）池貝製 ＰＣＭ−３０］で混練した。ついで超音速ジェット粉砕機ラボジェット［日本ニューマチック工業（株）製］を用いて微粉砕した後、気流分級機［日本ニューマチック工業（株）製 ＭＤＳ−Ｉ］で分級し粒径Ｄ５０が８μｍのトナー粒子を得た。
ついで、トナー粒子１００部にコロイダルシリカ［アエロジルＲ９７２：日本アエロジル（株）製］０．５部をサンプルミルにて混合して、トナー（Ｔ−１）及び比較トナー（Ｔ’−１）〜（Ｔ’−３）を得た。
これらのトナー最低定着温度（ＭＦＴ）、トナーの耐ブロッキング性、ホットオフセット発生温度（ＨＯＴ）を評価した結果を表１に示す。
これらの具体的な評価方法を以下に説明する。
【００４３】
＜最低定着温度（ＭＦＴ）の評価方法＞
２３℃・５０％Ｒ．Ｈ．の条件下、トナー３０部とフェライトキャリア（Ｆ−１５０；パウダーテック社製）８００部をポリビンに投入して、手振りで、均一混合し、評価用の二成分現像剤とした。
これらの現像剤を用いて市販の複写機（ＡＲ５０３０；シャープ製）で現像した未定着画像を作成した。さらにこの未定着画像を、別の市販の複写機（ＳＦ８４００Ａ；シャープ製）の定着ユニットを改造して熱ローラー温度を可変にした定着機を用いて、プロセススピード１４５ｍｍ／ｓｅｃで定着した。
定着画像をパットで擦った後の画像濃度の残存率が７０％以上となる定着ロール温度を、本発明における「最低定着温度」とした。
この最低定着温度が低いほど、低温定着性が優れる。
【００４４】
＜トナーの耐ブロッキング性の評価方法＞
上記の最低定着温度（ＭＦＴ）で作成した現像剤を、５０℃・８５％Ｒ．Ｈ．の高温高湿環境下で、４８時間調湿した。
同環境下において該現像剤のブロッキング状態を目視判定し、さらに市販複写機（ＡＲ５０３０：シャープ製）でコピーした時の画質を観察した。
以下の判定基準で評価した。
【００４５】
判定基準
◎：トナーのブロッキングがなく、画質も良好である
○：トナーのブロッキングはないが、１０００枚複写後の画質に僅かに乱れが観察される
△：トナーのブロッキングが目視でき、１０００枚複写後の画質に乱れが観察される
×：トナーのブロッキングが目視でき、１０００枚までに画像が出なくなる
【００４６】
＜ホットオフセット発生温度（ＨＯＴ）の評価方法＞
上記の最低定着温度の評価方法と同様に定着評価し、定着画像へのホットオフセットの有無を目視評価した。
ホットオフセットが発生した定着ロール温度を、本発明における「ホットオフセット発生温度」とした。
このホットオフセット発生温度が高いほど、耐ホットオフセット性が優れる。
【００４７】
【表１】
2009020225.tif 000002
【００４８】
表１から明らかなように、ジオール成分としてアイソタクティシティが９９％のポリオキシプロピレングリコールから合成した線形ポリエステル樹脂（Ａ１−１）を用いた実施例１のトナーは、低温定着性、高温高湿下での耐ブロッキング性に関して、従来のポリエステル樹脂や、通常のアイソタクティシティの低いポリオキシプロピレングリコールから合成した線形ポリエステル樹脂から製造した電子写真用トナーバインダーを含有したトナーに比べ、優れていることがわかる。
【産業上の利用可能性】
【００４９】
本発明のポリエステル樹脂からなるトナーバインダー、およびこのトナーバインダーを含有したトナーは高温高湿度下での耐ブロッキング性と低温定着性とが共に優れる。また高シャープメルト性も有するので、時間あたりの出力枚数も従来より増大できる。